(57)【特許請求の範囲】
【請求項１】
酸化亜鉛を主成分とする複合酸化物において、ＢＥＴ比表面積が１０〜２００ｍ2／ｇであり、酸化亜鉛とシリカの各結晶系構造を含み、Ｘ線結晶学的に結晶性酸化亜鉛の回折ピークを示す格子面（１００）、（００２）、（１０１）と、結晶性シリカの回折ピークを示す格子面（１０１）に回折ピークを有することを特徴とする複合酸化物。
【請求項２】
酸化亜鉛とシリカの各結晶系構造が、複合酸化物の１次粒子に含まれた請求項１に記載の複合酸化物。
【請求項３】
５個数％〜９５個数％の１次粒子が、テトラポッド状及び／または針状の粒子であることを特徴とする請求項１または２に記載の複合酸化物。
【請求項４】
８００℃において１時間放置した複合酸化物のＢＥＴ比表面積が、放置前に比べ、７０％以上であることを特徴とする請求項１乃至３のいずれか1項に記載の複合酸化物。
【請求項５】
不活性ガス中に気体状の亜鉛を含むＺｎ原料ガスと、酸素と水蒸気を含む酸化性ガスを、反応器にそれぞれ導入し、反応器内で亜鉛の酸化反応をさせ、その反応帯に珪素含有組成物を導入することを特徴とする複合酸化物の製造方法。
【請求項６】
珪素含有組成物が、亜鉛の酸化反応開始点より下流方向に１ｍまでの範囲内に導入される請求項５記載の複合酸化物の製造方法。
【請求項７】
珪素含有組成物が、オルガノシランまたはシリコンハライドを含む組成物である請求項５または請求項６に記載の複合酸化物の製造方法。
【請求項８】
Ｚｎ原料ガスが、１モル％以上７０モル％以下の亜鉛を含むガスである請求項５乃至請求項７のいずれか１項に記載の複合酸化物の製造方法。
【請求項９】
Ｚｎ原料ガスが、９００〜１８００℃で反応器に導入される請求項５乃至請求項８のいずれか１項に記載の複合酸化物の製造方法。
【請求項１０】
Ｚｎ原料ガスが、１０〜２５０ｍ／秒の速度で反応器に導入される請求項５乃至請求項９のいずれか１項に記載の複合酸化物の製造方法。
【請求項１１】
酸化性ガスが、９００〜１８００℃の温度で反応器に導入される請求項５乃至請求項１０のいずれか１項に記載の複合酸化物の製造方法。
【請求項１２】
酸化性ガスが、１０〜２５０ｍ／秒の速度で反応器に導入される請求項５乃至請求項１１のいずれか１項に記載の複合酸化物の製造方法。
【請求項１３】
珪素含有組成物が、５０〜１２００℃の温度で反応器に導入される請求項５乃至請求項１２のいずれか１項に記載の複合酸化物の製造方法。
【請求項１４】
珪素含有組成物が、Ｚｎ原料ガスの反応器への導入速度の３０％〜３００％の速度で反応器に導入される請求項５乃至請求項１３のいずれか１項に記載の複合酸化物の製造方法。
【請求項１５】
酸化性ガスが、複数のノズルで反応器へ導入される請求項５乃至請求項１４のいずれか１項に記載の複合酸化物の製造方法。
【請求項１６】
珪素含有組成物が、複数のノズルで反応器へ導入される請求項５乃至請求項１５のいずれか１項に記載の複合酸化物の製造方法。
【請求項１７】
Ｚｎ原料ガスが、複数のノズルで反応器へ導入される請求項５乃至請求項１６のいずれか１項に記載の複合酸化物の製造方法。
【請求項１８】
請求項５乃至請求項１７のいずれか１項に記載の製造方法で製造された複合酸化物。
【請求項１９】
請求項１乃至請求項４、及び請求項１８のいずれか１項に記載の複合酸化物を、組成物全質量中０．０１％〜８０質量％含むことを特徴とする有機重合体組成物。
【請求項２０】
有機重合体組成物の有機重合体が、合成熱可塑性樹脂、合成熱硬化性樹脂、及び天然樹脂からなる群より選ばれた少なくとも１種の樹脂である請求項１９に記載の有機重合体組成物。
【請求項２１】
有機重合体組成物が、コンパウンドである請求項１９または請求項２０に記載の有機重合体組成物。
【請求項２２】
有機重合体組成物が、マスターバッチである請求項１９または請求項２０に記載の有機重合体組成物。
【請求項２３】
請求項１９乃至請求項２２のいずれか１項に記載の有機重合体組成物を成型してなることを特徴とする成型体。
【請求項２４】
請求項１乃至請求項４、及び請求項１８のいずれか１項に記載の複合酸化物を含む粉体。
【請求項２５】
請求項１乃至請求項４、及び請求項１８のいずれか１項に記載の複合酸化物を含むスラリー。
【請求項２６】
請求項１乃至請求項４、及び請求項１８のいずれか１項に記載の複合酸化物を含む塗工剤。
【請求項２７】
請求項１乃至請求項４、及び請求項１８のいずれか１項に記載の複合酸化物を含む塗料。
【請求項２８】
請求項１乃至請求項４、及び請求項１８のいずれか１項に記載の複合酸化物を表面に具備した構造体。
【請求項２９】
請求項１乃至請求項４、及び請求項１８のいずれか１項に記載の複合酸化物を含む化粧料。
【発明の詳細な説明】
【０００１】
【発明の属する技術分野】
本発明は、一次粒子の凝集度が低く、粉砕工程を経ることなく或いは軽度の粉砕により、非水系溶媒や水系溶媒、あるいは樹脂などをはじめとする有機重合体組成物に容易に分散、懸濁または混練させることができる酸化亜鉛を主成分とする複合酸化物粒子、その製造方法、及びその用途に関するものである。
【０００２】
【従来の技術】
酸化亜鉛は、亜鉛華と呼ばれるように古くから白色顔料として知られている。このような酸化亜鉛、異種元素をドープした酸化亜鉛、及び被覆等の表面処理をした酸化亜鉛（以下、これらを「酸化亜鉛類」と記載することがある）は、粒子径が可視光波長の１／２程度まで微細化すると酸化亜鉛粒子の散乱効果が極端に小さくなり、可視光は透過するが、酸化亜鉛の持つ、優れた紫外線吸収効果より、紫外線を選択的に吸収するという光学的特性を持つ。
【０００３】
従来より、紫外線吸収剤としては、ベンゾフェノン系、ベンゾトリアゾール系、サルチレート系、置換アクリロニトリル系等の有機系紫外線吸収剤が知られているが、安全に使用するため化粧料や医薬製剤への配合には制限があり、また、熱可塑性樹脂等に添加する場合には、耐熱性に劣ることから成型時に分解したり、ブリードアウトするという問題があった。
【０００４】
こうした理由から、安全性に優れ耐熱性の高い酸化亜鉛は、紫外線吸収剤として注目され、化粧料や医薬製剤への配合成分として、また、樹脂フィルムなどのフィラーや有機重合体組成物の充填材として用いられている。
【０００５】
化粧料には、油脂・ワックス、有機系紫外線遮蔽剤などをはじめとする有機物、着色顔料や体色顔料などの無機粉体に加え、紫外線遮蔽能を持つ酸化亜鉛類が配合されることが多い。こうした酸化亜鉛類は、紫外線遮蔽効果が高いとともに、肌を白浮きさせず、透明性を保つ可視光透過性に優れている必要がある。また使用感、つまり滑らか感やすべり感、他の材料と配合する際の分散性なども同時に優れている必要がある。
【０００６】
また、酸化亜鉛類を、樹脂フィルムなどのフィラーや有機重合体組成物の充填材として用いる場合、特に、食品包装・鮮度保持用、商品展示用、農業用フィルムなどの用途では、媒体の透明感を損なわないようにする必要がある。
【０００７】
これらの要件を満たす酸化亜鉛類は、微粒子であることと、媒体への分散性が良いことが必要であり、これまでさまざまな工夫がなされてきた。
【０００８】
特公昭６０−５５２９号公報には、気体状の亜鉛（以下、「亜鉛蒸気」と記載することがある）を酸化燃焼後、ただちに４８０℃／秒以上の速度で冷却し、０．２〜１μｍ程度の酸化亜鉛微粒子を得る方法が開示されている。酸化亜鉛は、３５０℃以上になると粒子が成長し、比表面積が低下するため、このような速い速度で冷却し、粒子成長を抑制している。しかし、冷却が速いと、亜鉛の酸化が不完全になり、灰色に着色した酸化亜鉛になってしまう。このような酸化亜鉛では、化粧料などに使用した場合、十分な透明感が得れられない。白色酸化亜鉛類を得るためには、酸化を完全に行う必要があるので、酸化時間は十分に取らざるを得ず、酸化亜鉛類の微粒化には限界があった。
【０００９】
一方で、酸化亜鉛は紫外線によって電子が励起され、発生した正孔とともにさまざまな酸化・還元反応を引き起こす光触媒能を持つ。この作用により酸化亜鉛は接触している有機物を分解する。光触媒能が抑制されていない酸化亜鉛を用いると、化粧料等では安定性を欠き、充填物やフィルムではその有機物が劣化してしまい耐候性に劣るものとなる。
【００１０】
化粧料や樹脂などに用いる場合には、表面処理等により酸化亜鉛の表面活性を抑制する必要がある。
【００１１】
表面処理方法として、たとえば、特開平３−１８３６２０号公報には、珪酸ナトリウム水溶液中に酸化亜鉛微粒子を添加・攪拌した後、ｐＨ調整を行い、酸化亜鉛表面にＳｉ酸化物を形成する方法が開示されている。この方法は、液相中での反応であり、固液分離・粉体乾燥プロセスが必要となる。このため、得られる粉体は、凝集が避けられず、分散性に劣るものとなる。固液分離せずにスラリーのまま濃縮して用いれば、分散性は、粉体とするより改善されるが、配合の自由度が大きく制約されることになる。
【００１２】
特開平２００１−５８８２１号公報でも、珪酸亜鉛からなる被覆層により光触媒能を抑制する方法が開示されているが、同様に液相中の反応である為、得られる酸化亜鉛類の粉体の凝集は避けられない。
【００１３】
また、特開平５−３１９８０８号公報には、有機金属塩を加熱・気化し熱分解によって金属酸化物核を形成した後に、別種の有機金属塩を前記核上で熱分解させることにより被覆層を形成する方法が開示されている。この方法は、核生成反応と被覆層形成プロセスに分けることが必要であり、それぞれの工程において条件が異なる為、プロセス上の制御が難しいうえ、生産性に乏しく、製造コストが高くなってしまう。
【００１４】
類似の技術として導電性酸化亜鉛を得る方法を開示した特開平６−１４４８３４号公報および特開平６−１４４８３３号公報がある。これらはドーパント量が少なすぎ、酸化亜鉛類の光触媒能を抑制するには至っていない。
【００１５】
酸化亜鉛を含んでいながら表面処理をせず、樹脂添加剤、化粧料などに使用している例もある。
たとえば、特開平７−８９７１０号公報では、珪酸ナトリウム水溶液と酸化亜鉛の混合物を、界面活性剤と有機溶媒の混合液に添加し、塩化カルシウム水溶液を加えた後、ｐＨ調整して、酸化亜鉛と無水珪酸が均一に存在する組成物を製造する方法を開示している。しかし、この方法で得られる組成物は、酸化亜鉛の含有量が低く、凝集度の高い粉体であり、紫外線遮蔽性および可視光透過性に劣ったものとなる。
【００１６】
特開平７−１１８１３３号公報では、酸化亜鉛微粒子を用いることで、透明性に優れ、皮脂中に存在する遊離脂肪酸との反応性がよいために化粧持ちが良く、紫外線遮蔽能の高い化粧料が得られるとの記述があるが、表面活性のある酸化亜鉛が有機物と共に存在する以上、その有機物の分解は不可避であり、結果として安定性に劣るものになる。
【００１７】
特開平７−２５６１４号公報でも、可視光透過性、紫外線遮蔽能に優れている酸化亜鉛が開示されているが、酸化亜鉛の光触媒能抑制が不十分である点では、特開平７−１１８１３３号公報と同様である。
【００１８】
以上のように、これまでの技術では、紫外線遮蔽能のある酸化亜鉛微粒子が得られたとしても凝集している為に媒体に分散しにくく、十分な可視光透過率を得られず、すなわち透明性の低いものになっていた。
【００１９】
【発明が解決しようとする課題】
本発明では、紫外線遮蔽能、可視光透過性、分散性に富み、光触媒能が十分に低く抑えられた粒子、該粒子を含み可視光での透明性及び紫外線の遮蔽性に優れた組成物、及びそれらの製造方法を提供するものである。
【００２０】
【課題を解決するための手段】
本発明は上記に鑑み、鋭意研究の結果なされたものである。本発明者らは、結晶性酸化亜鉛の微結晶と結晶性シリカの微結晶とが均一に各粒子中に存在している複合酸化物粒子、およびその製造方法を見出した。
【００２１】
また、この複合酸化物粒子は、酸化亜鉛を主成分としながらも従来の酸化亜鉛では見られない、３５０℃以上の高温環境下でも粒成長の起きにくいものであった。さらにその粉体は紫外線遮蔽能に優れ、テトラポッド状及び／または針状の異方性粒子と等方性粒子を含む分散性に優れた粉体であり、可視光透過性が高く、光触媒能も抑制されているなどきわめて有用な特徴を持つ物質であった。これらのことが見出され、本発明は完成された。
【００２２】
すなわち、本発明は以下の発明からなる。
（１）ＢＥＴ比表面積が１０〜２００ｍ2／ｇであり、酸化亜鉛を主成分とする複合酸化物において、酸化亜鉛とシリカの各結晶系構造を含み、Ｘ線結晶学的に結晶性酸化亜鉛の回折ピークを示す格子面（１００）、（００２）、（１０１）と、結晶性シリカ回折ピークを示す格子面（１０１）に回折ピークを有することを特徴とする複合酸化物。
（２）酸化亜鉛とシリカの各結晶系構造が、複合酸化物の１次粒子に含まれた前項１に記載の複合酸化物。
（３）５個数％〜９５個数％の１次粒子が、テトラポッド状及び／または針状の粒子であることを特徴とする前項１または２に記載の複合酸化物。
（４）８００℃、１時間放置した複合酸化物のＢＥＴ比表面積が、放置前に比べ、７０％以上であることを特徴とする前項１乃至３に記載の複合酸化物。
【００２３】
（５）気体状の亜鉛を酸素と水蒸気の存在下で酸化させる気相反応において、不活性ガス中に気体状の亜鉛を含むＺｎ原料ガスと、酸素と水蒸気を含む酸化性ガスを、反応器にそれぞれ導入し、反応器内で亜鉛の酸化反応をさせ、その反応帯に珪素含有組成物を導入し酸化することを特徴とする前項１乃至前項４のいずれか１項に記載の複合酸化物の製造方法。
（６）珪素含有組成物が、亜鉛の酸化反応開始点より下流方向に１ｍまでの範囲内に導入される前項５記載の複合酸化物の製造方法。
（７）珪素含有組成物が、オルガノシランまたはシリコンハライドを含む組成物である前項５または前項６に記載の複合酸化物の製造方法。
（８）Ｚｎ原料ガスが、１モル％以上７０モル％以下の亜鉛を含むガスである前項５乃至前項７のいずれか１項に記載の複合酸化物の製造方法。
（９）Ｚｎ原料ガスが、９００〜１８００℃で反応器に導入される前項５乃至前項８のいずれか１項に記載の複合酸化物の製造方法。
（１０）Ｚｎ原料ガスが、１０〜２５０ｍ／秒の速度で反応器に導入される前項５乃至前項９のいずれか１項に記載の複合酸化物の製造方法。
（１１）酸化性ガスが、９００〜１８００℃の温度で反応器に導入される前項５乃至前項１０のいずれか１項に記載の複合酸化物の製造方法。
（１２）酸化性ガスが、１０〜２５０ｍ／秒の速度で反応器に導入される前項５乃至前項１１のいずれか１項に記載の複合酸化物の製造方法。
（１３）珪素含有組成物が、５０〜１２００℃の温度で反応器に導入される前項５乃至前項１２のいずれか１項に記載の複合酸化物の製造方法。
（１４）珪素含有組成物が、Ｚｎ原料ガスの反応器への導入速度の３０％〜３００％の速度で反応器に導入される前項５乃至前項１３のいずれか１項に記載の複合酸化物の製造方法。
（１５）酸化性ガスが、酸素を５体積％以上１００体積％以下含み、かつ、酸素と水蒸気を合計して５体積％以上１００体積％以下含むガスである前項５乃至前項１４のいずれか１項に記載の複合酸化物の製造方法。
（１６）酸化性ガスが、複数のノズルで反応器へ導入される前項５乃至前項１５のいずれか１項に記載の複合酸化物の製造方法。
（１７）珪素含有組成物が、複数のノズルで反応器へ導入される前項５乃至前項１６のいずれか１項に記載の複合酸化物の製造方法。
（１８）Ｚｎ原料ガスが、複数のノズルで反応器へ導入される前項５乃至前項１７のいずれか１項に記載の複合酸化物の製造方法。
（１９）前項５乃至前項１８のいずれか１項に記載の製造方法で製造された複合酸化物。
【００２４】
（２０）前項１乃至前項４、及び前項１９のいずれか１項に記載の複合酸化物を、組成物全質量中０．０１％〜８０質量％含むことを特徴とする有機重合体組成物。
（２１）有機重合体組成物の有機重合体が、合成熱可塑性樹脂、合成熱硬化性樹脂、及び天然樹脂からなる群より選ばれた少なくとも１種の樹脂である前項２０に記載の有機重合体組成物。
（２２）有機重合体組成物が、コンパウンドである前項２０または前項２１に記載の有機重合体組成物。
（２３）有機重合体組成物が、マスターバッチである前項２０または前項２１に記載の有機重合体組成物。
（２４）前項２０乃至前項２３のいずれか１項に記載の有機重合体組成物を成型してなることを特徴とする成型体。
（２５）前項１乃至前項４、及び前項１９のいずれか１項に記載の複合酸化物を含む粉体。
（２６）前項１乃至前項４、及び前項１９のいずれか１項に記載の複合酸化物を含むスラリー。
（２７）前項１乃至前項４、及び前項１９のいずれか１項に記載の複合酸化物を含む塗工剤。
（２８）前項１乃至前項４、及び前項１９のいずれか１項に記載の複合酸化物を含む塗料。
（２９）前項１乃至前項４、及び前項１９のいずれか１項に記載の複合酸化物を表面に具備した構造体。
（３０）前項１乃至前項４、及び前項１９のいずれか１項に記載の複合酸化物を含む化粧料。
【００２５】
【発明の実施の形態】
以下、本発明を詳細に説明する。
本発明の複合酸化物は、例えば、次のように製造することができる。
【００２６】
亜鉛蒸気を酸素と水蒸気の存在する雰囲気中で酸化させる反応において、亜鉛蒸気を含む不活性ガス（以下、「Ｚｎ原料ガス」と記載することがある）と、酸素と水蒸気を含むガス（以下、「酸化性ガス」と記載することがある）を、反応器にそれぞれ導入して亜鉛を酸化する。その反応場に、例えば、オルガノシラン、シリコンハライドなどを含む珪素含有組成物（以下、「Ｓｉ原料」と記載することがある）を、液状で噴霧し導入、好ましくはガス状で導入し、Ｓｉ原料を酸化し、本発明の複合酸化物を得る。このとき、Ｓｉ原料はキャリアーガスとして不活性ガスを含んでもよい。
【００２７】
酸化性ガスは、プロパン、水素などの可燃性ガスを酸素又は空気の過剰の支燃性ガスで燃焼させて得られたものであっても良く、酸化性ガスを導入するノズルとＺｎ原料ガスを導入するノズル、およびはＳｉ原料を導入するノズルはいずれも複数あっても良い。
【００２８】
このようにして得られた酸化物は、結晶性シリカが結晶性酸化亜鉛粒子内に均一に分散した、可視光透過性・紫外線遮蔽能に優れ、光触媒能が抑制された分散性の良い酸化亜鉛を主成分とする複合酸化物となる。なお、主成分とは、構成成分中最も多い成分であり、５０質量％より多い成分は主成分である。
【００２９】
この複合酸化物は、Ｘ線結晶学的に結晶性酸化亜鉛の回折ピークを示す格子面（１００）、（００２）、（１０１）に強い回折ピークを有し、かつ非常に高温となる酸化亜鉛の合成反応場でシリカが形成されるようにしているため、Ｘ線結晶学的に結晶性シリカの回折ピークを示す格子面（１０１）にも強い回折ピークを有する粒子とすることができる。
【００３０】
また、この複合酸化物は、局所成分分析（ＥＤＸ）により、酸化亜鉛微結晶にシリカ微結晶が均一に分散した複合酸化物となっていることが確認できる。
従来の複合酸化物は、核となる物質を合成した後に第二成分を添加するため、第二成分が第一成分の周りを取り囲むＣｏｒｅ−Ｓｈｅｌｌ構造となるか、あるいは第一成分粒子と第二成分粒子がそれぞれ単独に存在する単なる混合粉体となっていた。
【００３１】
本発明の複合酸化物ように、個々の粒子内において、結晶性の第一成分中（酸化亜鉛）に結晶性の第二成分（シリカ）が、粒子表面・内部を問わず均一に分散しており、Ｘ線結晶学的にシリカと酸化亜鉛の双方の回折ピークを持つような複合酸化物は従来知られていなかった。
【００３２】
また本発明の複合酸化物粒子は、通常、透過型電子顕微鏡（ＴＥＭ）による一次粒子形状の観察で、テトラポッド状粒子及び針状粒子を合わせて５個数％から９５個数％、残部が等方性である粒子から構成されている。テトラポッド状とは、共通の基部から異なる４軸方向に伸びた針状の形状を言う。
等方性粒子と針状・テトラポッド状粒子との存在割合は反応に供する亜鉛量に対する珪素含有組成物量で調整可能である。珪素含有組成物の添加割合が多ければ等方性粒子の割合は多くなり、その添加割合が少なければ等方性粒子の割合は少なくなる。これらの粒子は形状によらず、Ｓｉ成分がＺｎ成分中に均一に存在していることが局所成分分析（ＥＤＸ）によって確認されている。
【００３３】
本発明の複合酸化物の粉体、すなわち、形状が等方性である粒子と、テトラポッド状及び／または針状粒子との混合粉体は、水系溶媒、非水系溶媒、有機重合体などのいずれへ分散させた場合にも、粒子状のみ、あるいはテトラポッド状や針状のみの酸化亜鉛に比べ、分散性が優れている。
【００３４】
この理由は定かでないが、形状が等方性である粒子と、テトラポッド状または針状粒子が適度に混在することで立体障害効果が生じるため、粒子間の距離を適当に保つことができ、媒体に分散しやすかったものと推察される。
【００３５】
また水系溶媒、非水系溶媒のいずれでも分散性に優れていることは、本発明の複合酸化物の粒子表面が酸化亜鉛とシリカの双方の特徴を持っている為と考えられる。
【００３６】
本発明の複合酸化物粒子は、シリカで酸化亜鉛粒子表面を完全に被覆したものではないが、有機系組成物への適用において、実用上問題のないレベルにまで光触媒能が抑制されている。このようなことは、粒子表面に存在する、すなわち粒子表面に出ているシリカ部分と有機系組成物との相互作用が比較的強く、酸化亜鉛表面に他の有機物分子を近づけない障壁となっているためであると考えられる。
【００３７】
本発明の複合酸化物の製造方法は、このように光触媒能が抑制されている粒子を一工程で得ることができる。そのため、粒子生成後の工程で、被覆等の光触媒能を抑制する工程が不要であり、本発明の複合酸化物の製造方法はコスト的にも優位である。
【００３８】
本発明の複合酸化物粒子の前記特徴は、その粒子の優れた耐熱性に起因している。通常、分散性の良い微粒子が得られないのは、液相法であれば粒子生成場の粒子密度が高いために粒子が衝突・合体を繰り返し凝集粒となってしまうからであり、気相法であれば生成場が高温であり、粒子が成長し粗粒化してしまうからである。
【００３９】
本発明の複合酸化物は、ＢＥＴ一点法で測定される比表面積が１０〜２００ｍ2／ｇと微粒子でありながら、８００℃の電気炉内に１時間静置する熱処理をしても、処理前に比べ、処理後の比表面積が７０％以上である。この値は、同様な比表面積を持つ酸化亜鉛の場合、５０％以下である。
【００４０】
すなわち、本発明の複合酸化物粒子は、従来の酸化亜鉛に比べ、高温環境下でも容易に粒成長せず、粒子生成場の粒子密度が比較的低いため凝集も抑えられ、結果的に分散しやすい微粒子となっている。
【００４１】
シリカ成分の存在形態は、例えば、珪素含有組成物の反応器への導入位置によって変えることが可能である。つまり、亜鉛の酸化反応開始点に対するＳｉ原料の供給位置を変えることにより、亜鉛の酸化帯、珪素含有組成物の酸化帯の相互の位置関係が変わってくる。
【００４２】
亜鉛の酸化反応開始点より珪素含有組成物の供給位置がより下流になるように導入することで、粒子中心部よりも表面付近により多くシリカがドープされるようになり、表面に存在するシリカの割合を高めることができる。珪素含有組成物の供給位置は、通常、亜鉛の酸化反応開始点より下流方向に１ｍまでの範囲内が好ましい。供給地点がそれより下流だと、生成酸化物中の成分分布が不均一となりやすい。
【００４３】
また、Ｓｉ原料を気体として供給する場合、本発明の複合酸化物中におけるシリカ成分の存在形態は反応器に導入するそれぞれのガス流速を制御することで変えることが可能である。例えば、Ｓｉ原料、Ｚｎ原料ガス、酸化性ガスを同軸並行ノズルで供給し、それぞれの相対流速を変えることにより、亜鉛の酸化帯、珪素含有組成物の酸化帯の相互の位置関係が変わってくる。
【００４４】
亜鉛の酸化帯より珪素含有組成物の酸化帯が下流になるような導入流速とすることで、粒子中心部よりも表面付近により多くシリカがドープされるようになり、表面に存在するシリカの割合を高めることができる。
【００４５】
以下、本発明を代表的な製造フローに基づいて説明する。
亜鉛気化器に供給する亜鉛の形態は粉末状、線状いずれでも良い。原料の金属亜鉛と同時に不活性ガスを亜鉛気化器に供給することも可能である。不活性ガスとしては窒素、ヘリウム、アルゴンなどが挙げられるがこれに限定されるものではない。
【００４６】
亜鉛気化器に導入する不活性ガスの供給量は、Ｚｎ原料ガス中の亜鉛濃度が１モル％以上７０モル％以下の範囲になるような供給量が好ましい。この濃度は複合酸化物粒子の大きさにも影響を及ぼす。この濃度を低くすると高比表面積の粉体を得ることができ、高くすることによって低比表面積の粉体を得ることができる。
【００４７】
ついでＺｎ原料ガスは亜鉛気化器からＺｎ原料ガス加熱器を経て反応器に導入される。Ｚｎ原料ガスを反応器に導入する温度は、９００〜１８００℃、好ましくは９５０〜１３００℃である。Ｚｎ原料ガスを反応器に導入する速度は、１０〜２５０ｍ／秒、好ましくは５０〜１５０ｍ／秒である。
【００４８】
酸化性ガスを反応器に導入する温度は、９００〜１８００℃、好ましくは９５０〜１３００℃である。酸化性ガスの酸素濃度は、５体積％以上１００体積％以下、好ましくは５０体積％以上１００体積％以下である。この酸化性ガスの酸素濃度と水蒸気濃度の合計は、５体積％以上１００体積％以下である。酸化性ガスを反応器に導入する速度は１０〜２５０ｍ／秒であることが望ましい。
【００４９】
珪素含有組成物はキャリアーガスとしての不活性ガスと共に気化され反応器に導入される。珪素含有組成物としては、例えば、ＳｉＣｌ4、Ｓｉ2Ｃｌ6、Ｓｉ3Ｃｌ8、Ｓｉ4Ｃｌ10、Ｓｉ5Ｃｌ12、Ｓｉ10Ｃｌ12、ＳｉＢｒ4、Ｓｉ2Ｂｒ6、Ｓｉ3Ｂｒ8、Ｓｉ4Ｂｒ10、ＳｉＩ4、Ｓｉ2Ｉ6、ＳｉＣｌ2Ｉ2、ＳｉＣｌＩ3、ＳｉＢｒ3Ｉ、ＳｉＨＩ3、ＳｉＣｌ3Ｉ、ＳｉＨ3Ｂｒ、ＳｉＨ2Ｂｒ2、ＳｉＨＢｒ3、ＳｉＣｌ3Ｂｒ、ＳｉＣｌ2Ｂｒ2、ＳｉＣｌＢｒ3
などのシリコンハライドを使用することができる他、エトキシ基、メトキシ基、プロポキシ基、ブトキシ基などがＳｉに結合したＳｉ（ＯＣＨ3）4、Ｓｉ（ＯＣ2Ｈ5）4、Ｓｉ（Ｏ−ｉ−Ｃ3Ｈ7）4、Ｓｉ（Ｏ−ｎ−Ｃ3Ｈ7）4、Ｓｉ（Ｏ−ｉ−Ｃ4Ｈ9）4、Ｓｉ（Ｏ−ｎ−Ｃ4Ｈ9）4、Ｓｉ（Ｏ−ｓｅｃ−Ｃ4Ｈ9）4、Ｓｉ（Ｏ−ｔ−Ｃ4Ｈ9）4、これらの混合物などに代表されるオルガノシラン、及びこれにＣｌ等のハロゲンが結合したＣ2Ｈ5ＳｉＨＣｌ2、Ｃ2Ｈ5ＳｉＣｌ3などの有機ケイ素化合物よりなる群から選ばれた少なくとも１種を含む組成物を使用することができる。Ｓｉ原料は、好ましくは、オルガノシランまたはシリコンハライドを含む組成物である。
【００５０】
Ｓｉ原料を反応器に導入する温度は５０℃以上１２００℃以下、好ましくは、珪素含有組成物の沸点以上、分解温度以下である。例えば、テトラエトキシシランを使用するなら、テトラエトキシシランが分解せずにガス状である１７０℃以上４００℃以下の導入温度が好ましい。
【００５１】
また不活性ガスの導入は、その分圧に相当するＳｉ原料を反応系に導入する目的で使用される。これにより反応系に導入するＳｉ原料を、その沸点以下の温度で相対的に増やすことが可能になる。
【００５２】
Ｓｉ原料の供給量は、得られる複合酸化物中のＳｉ含量がシリカ換算で、好ましくは５質量％以上、５０質量％未満、特に好ましくは５質量％以上、３５質量％未満となるような供給量とする。
【００５３】
Ｓｉ原料の導入流速は、複合酸化物粒子内でのシリカ分布を決める上で非常に重要である。同軸並行流ノズルを用いる場合、気体状のＳｉ原料としての導入流速を、Ｚｎ原料ガス流速の３０％〜３００％、好ましくは８０％〜１５０％の範囲に調整することで、本発明の複合酸化物粒子中にシリカを均一に分散させることができる。
【００５４】
また、この導入流速をＺｎ原料ガス流速の１５０％を超える流速にすることで、粒子中心部よりも表面付近にシリカをより多く偏在させることが可能である。用いるノズルが同軸ノズルでない場合には、導入する方向を下流側に向け、Ｓｉ原料の反応帯が亜鉛の反応帯よりも下流側になるようにすれば、同様の効果を得ることができる。
【００５５】
粒子形状については、導入する珪素含有組成物量を少なくすることにより、テトラポッド状及び針状の粒子の割合を多くすることができる。テトラポッド状及び針状の粒子の割合は、複合酸化物の媒体への分散性に影響し、５〜９５個数％が好ましく、４０〜９０個数％が特に好ましい。
【００５６】
Ｚｎ原料ガスと酸化性ガス、およびＳｉ原料がそれぞれ前記の条件域にあれば、同軸並行流、直交流、斜交流など、いかなる導入形態でも迅速に酸化反応が進む。
【００５７】
これらの酸化反応は高温の反応器内で進行する。粒子成長をより完全に抑制するため、特定の位置で急冷する等の方法で高温滞留時間を制御してもよい。
こうして得られた複合酸化物粒子はバッグフィルターなどで捕集される。
【００５８】
次に、同軸平行ノズルを備えた装置で製造する場合の一例を示す。
図１は同軸平行ノズルを備えた製造装置の一例の概略模式図である。
金属亜鉛２は、亜鉛供給機により亜鉛気化器３に供給される。同時に、不活性ガス１も、亜鉛気化器３に供給される。亜鉛気化器３から出たＺｎ原料ガスは、引き続きＺｎ原料ガス加熱器１１に導入される。なお、亜鉛気化器３とＺｎ原料ガス加熱器１１は一体化していてもかまわないし、別々に設けても良い。Ｚｎ原料ガス加熱器１１から出たＺｎ原料ガスは反応器７に導入される。酸化性ガス４は、加熱器５によって加熱され反応器７に導入される。珪素含有組成物６は、Ｓｉ原料加熱器で加熱され反応器７に導入される。複合酸化物は、反応器７でＺｎ原料ガスとＳｉ原料とが酸化性ガスによって酸化し、生成する。生成した複合酸化物は、冷却器８に導入される。複合酸化物の粒子は、バッグフィルターなどの捕集器９で捕集され、粉末状の複合酸化物１０が得られる。
【００５９】
本発明の複合酸化物は、例えば、樹脂製品、ゴム製品、紙、化粧料、医薬製剤、塗料、印刷インキ、セラミック製品、電子部品等、従来の酸化亜鉛と同様な用途に用いることができ、特に、光触媒能が好まれず、媒体への分散性を要求される用途に好ましく用いることができる。
本発明の複合酸化物粒子は、例えば、有機重合体に添加して組成物として使用できる。有機重合体としては、例えば、合成熱可塑性樹脂、合成熱硬化性樹脂、天然樹脂等が挙げられる。このような有機重合体の具体例としては、例えば、ポリエチレン、ポリプロピレン、ポリスチレンなどのポリオレフイン、ナイロン６、ナイロン６６、アラミドなどのポリアミド、ポリエチレンテレフタレート、不飽和ポリエステルなどのポリエステル、ポリ塩化ビニル、ポリ塩化ビニリデン、ポリエチレンオキサイド、ポリエチレングリコール、シリコン樹脂、ポリビニルアルコール、ビニルアセタール樹脂、ポリアセテート、ＡＢＳ樹脂、エポキシ樹脂、酢酸ビニル樹脂、セルロースおよびレーヨンその他のセルロース誘導体、ポリウレタン、ポリカーボネート、尿素樹脂、フッ素樹脂、ポリフッ化ビニリデン、フェノール樹脂、セルロイド、キチン、澱粉シート、アクリル樹脂、メラミン樹脂、アルキド樹脂等が挙げられる。
【００６０】
本発明の複合酸化物粒子を含むこれら有機重合体組成物は、例えば、塗料（コーティング組成物）、コンパウンド（例えば、該粉体含有樹脂組成物）、及び複合酸化物粒子を高濃度に含む成型体用のマスターバッチ等の形態で使用できる。有機重合体組成物には、酸化防止剤、耐電防止剤、金属脂肪酸塩等の添加剤を添加しても良い。
【００６１】
有機重合体組成物中の本発明の複合酸化物粒子の濃度は、該組成物全質量に対して、０．０１〜８０質量％、が好ましく、１〜５０質量％が特に好ましい。
このような重合体組成物を成型することによって、紫外線遮蔽能を有する成型体が得られる。このような成型体として、例えば、繊維、フィルム、プラスチック成型体等が挙げられる。
【００６２】
また、本発明の複合酸化物粒子は、水や有機溶剤に分散させた後、バインダーを任意に添加して塗工剤にする事もできる。バインダー材料については、特に制限はなく、有機系バインダーであっても無機系バインダーであっても良い。
この様なバインダーとして、例えば、ポリビニルアルコール、メラミン樹脂、ウレタン樹脂、セルロイド、キチン、澱粉シート、ポリアクリルアミド、アクリルアミド、不飽和ポリエステルなどのポリエステル、ポリ塩化ビニル、ポリ塩化ビニリデン、ポリエチレンオキサイド、ポリエチレングリコール、シリコン樹脂、ビニルアセタール樹脂、エポキシ樹脂、酢酸ビニル樹脂、ポリウレタン、尿素樹脂、フッ素樹脂、ポリフッ化ビニリデン、フェノール樹脂等が挙げられる。さらに、無機バインダーとして、例えば、オキシ塩化ジルコニウム、ヒドロキシ塩化ジルコニウム、硝酸ジルコニウム、硫酸ジルコニウム、酢酸ジルコニウム、炭酸ジルコニウムアンモニウム、プロピオン酸ジルコニウム等のジルコニウム化合物、アルコキシシラン、珪酸塩等の珪素化合物、或いはアルミニウムやチタンの金属アルコキシド等が挙げられる。
【００６３】
また、具体的に塗工剤中のバインダーの添加量は、０．０１質量％〜２０質量％が好ましく、１質量％〜１０質量％の範囲が特に好ましい。
バインダーの含有量が０．０１質量％以下では、塗工後に十分な接着性を得られず、また２０質量％を越えると増粘等の問題が生じ、また、経済的にも不利となる。
【００６４】
さらに、本発明の複合酸化物を、構造体の表面に具備してもよい。このような構造体は、特に限定されるものではなく、例えば、金属、コンクリート、ガラス、陶器等の無機物から構成されるものでも良く、紙、プラスチック、木材、皮等の有機物から構成されるものでも良く、あるいは、それらを組み合わせたものであっても良い。これらの例としては、例えば、建材、機械、車両、ガラス製品、家電製品、農業資材、電子機器、工具、食器、風呂用品、トイレ用品、家具、衣類、布製品、繊維、革製品、紙製品、スポーツ用品、蒲団、容器、眼鏡、看板、配管、配線、金具、衛生資材、自動車用品、テントなどのアウトドア用品、ストッキング、靴下、手袋、マスク等が挙げられる。
【００６５】
これらの、表面に具備する方法としては、特に限定するものではなく、例えば、前述の有機重合体組成物や塗工剤を、構造体に直接塗布しても良いし、あるいは、表面にすでに塗膜のある構造体の上に塗布しても良い。さらに、これらの上に他の塗膜を形成しても良い。
【００６６】
【実施例】
本発明を実施例および比較例を用いて説明するが、本発明はこれらの実施例のみに限定されるものではない。
【００６７】
実施例１：
金属亜鉛３．８ｋｇ／時と９００℃に加熱した窒素ガス２５Ｎｍ3／時（Ｎは標準状態を示す。以下、同じ）とを亜鉛気化器に供給し、Ｚｎ原料ガスを得た。これを、Ｚｎ原料ガス加熱器で１０００℃まで加熱した。
一方、水蒸気３体積％、酸素９７体積％の組成を持つ酸化性ガス２５Ｎｍ3／時を酸化性ガス加熱器で加熱した。加熱されたガスの温度は反応器への導入口において１０３０℃であった。
またテトラエトキシシラン７００ｇ／時を窒素と共に３００℃まで加熱した。
これらを、内側からＺｎ原料ガス、酸化性ガス、テトラエトキシシランを含む窒素ガスとした同軸並行ノズルで反応器に導入した。
流速はＺｎ原料ガスが１００ｍ／秒、酸化性ガスが９０ｍ／秒、テトラエトキシランを含む窒素ガスが４０ｍ／秒であった。反応させた後、バッグフィルターにおいて粉体を捕集した。
【００６８】
得られた粉体は、白色で、ＱＵＡＮＴＡＣＨＲＯＭＥ社製のモノソーブ型装置を用いてＢＥＴ一点法にて比表面積を測定したところ４２ｍ2／ｇであり、株式会社リガク製の蛍光Ｘ線分析装置Ｘ−ｒａｙ  Ｓｐｅｃｔｒｏｍｅｔｅｒ  Ｓｉｍｕｌｔｉｘ  １０を用いて分析したところシリカ成分を４質量％含んでいた。
【００６９】
この粉体を株式会社リガク製の回折Ｘ線装置２０００／ＰＣ型を使用し、３０ｋＶ、３０ｍＡの条件で、ＣｕＫα線を用いて２θ＝１０°〜８０°の範囲を２°／分の速度でスキャンし、結晶形を調べた。その結果、結晶性酸化亜鉛の回折ピークを示す格子面（１００）、（００２）、（１０１）に相当する２θ＝３１．８°、３４．５°、３６．３°にピークを持ち、かつ結晶性シリカの回折ピークを示す格子面（１０１）に相当する２θ＝２２°付近にもピークをもつ図２のＸＲＤチャートを示す粉体であった。
【００７０】
さらに耐熱性を調べる為、サンプルを磁製坩堝に分取し、８００℃の電気炉に入れ、１時間保持した後、ただちに取り出し室温にまで放冷した。この粉体の比表面積を再び前述のＢＥＴ１点法で測定した。加熱前後の比表面積比、すなわち、（熱処理後の比表面積／熱処理前の比表面積）を算出したところ、７９％となった。
【００７１】
さらに粒子形状の評価を行う為、複数枚の透過型電子顕微鏡（ＴＥＭ）写真を撮影した。これによると観察された一次粒子は異方性のテトラポッド状及び針状の粒子と等方性粒子に分別され、３００個を目処にし、写真に写っている全部の粒子を数えた。その結果、全個数に占めるテトラポッド状及び針状の粒子の割合は８３％であった。
また、テトラポッド状粒子、針状粒子および等方性粒子のそれぞれについてＥＤＸにより測定スポット径５ｎｍで元素分析をしたところ、各形状の粒子ともにＺｎ、Ｓｉが存在していることが確認された。これを各形状の粒子それぞれについて、複数箇所実施したが、いずれもＺｎ、Ｓｉが検出された。
【００７２】
次に紫外線遮蔽能と可視光透過性の評価を以下の方法で実施した。
コスモール４３（日清製油製）２０ｇと１０５℃で恒量になるまで乾燥した試料（前記複合酸化物の粉体）２００ｍｇを、入江製作所製卓上ボールミルＶ−１Ｍ型によって、１００ｒｐｍの条件で３０分間懸濁させた。これを島津製作所製紫外可視分光光度計ＵＶ−１６０によって波長２８０〜７００ｎｍにおける光透過率を測定した。使用セルは０．１ｍｍ石英セルを用いた。尚、ブランクは、試料を加えずに同様に処理したものを用いた。
【００７３】
波長３７０ｎｍ以下の光透過率は低い方が紫外線遮蔽能が高く、３７０ｎｍより大きな波長帯の光透過率は大きい方が可視光透過率が高い、すなわち透明性が高いことを示している。
【００７４】
図３にその評価結果を示した。波長が４２０ｎｍ未満の紫外部の光透過率は低く、４２０ｎｍ以上の可視部の光透過率は高かった。
【００７５】
実施例２：
金属亜鉛６ｋｇ／時と９００℃に加熱した窒素ガス２５Ｎｍ3／時とを亜鉛気化器に供給し、Ｚｎ原料ガスを得た。これを、さらにＺｎ原料ガス加熱器で１０００℃まで加熱した。
一方、水蒸気３体積％、酸素９７体積％の組成を持つ酸化性ガス２５Ｎｍ3／時を酸化性ガス加熱器で加熱した。加熱されたガスの温度は反応器への導入口において１０３０℃であった。
またテトラエトキシシラン１０ｋｇ／時を窒素と共に３００℃まで加熱した。
これらを、内側からＺｎ原料ガス、酸化性ガス、テトラエトキシシランを含む窒素ガスとした同軸並行ノズルで反応器に導入した。
流速は、Ｚｎ原料ガスが１００ｍ／秒、酸化性ガスが９０ｍ／秒、テトラエトキシランを含む窒素ガスが５０ｍ／秒であった。反応させた後、バッグフィルターにおいて粉体を捕集した。
【００７６】
得られた白色粉体を実施例１と同様に分析した。
その結果、比表面積３７ｍ2／ｇであり、シリカ成分２６質量％含んでいた。結晶形は、実施例１と同じ２θの位置にピークを持つ粉体であった。加熱前後の比表面積比は８５％であった。さらに粒子形状の評価を行う為、複数枚のＴＥＭ写真をとった。ＴＥＭ写真の一例を図４に示す。全個数に占めるテトラポッド状及び針状の粒子の割合は３６％であった。また、各形状の粒子にＺｎ、Ｓｉが存在していることが確認された。次に紫外線遮蔽能と可視光透過性の分析結果を図３に示した。
【００７７】
実施例３：
実施例１で得られた複合酸化物粉末に純水を加え粉末換算で０．５％となる様にスラリーを調製した。このスラリーに、粉末に対してウレタン樹脂が７０％となるように水分散系ウレタン樹脂（ＶＯＮＤＩＣ１０４０ＮＳ、大日本インキ化学工業（株）製）を添加して複合酸化物とウレタン樹脂を含有した塗工剤を得た。
【００７８】
次に、上記の塗工剤にポリエステル不織布（６デニール、高安（株）社製）を含浸させ、取り出した後、ローラーで絞り、８０℃で２時間乾燥し、本発明の複合酸化物を坦持したポリエステル不織布を得た。
【００７９】
このポリエステル不織布にフェードメータ（ＡＴＬＡＳ製、ＳＵＮＳＥＴ  ＣＰＳ＋）で５０ｍＷ／ｃｍ2の光をあて１００時間後に繊維の着色を調べたが、着色は見られなかった。
【００８０】
実施例４：
実施例３で得られた複合酸化物粉末とウレタン樹脂を含有した塗工剤を１００μｍのポリエチレンテレフタレートフィルム（東レ（株）製、ルミラーＴ）の片面に、２５μｍのアプリケーターで塗工し、８０℃で２時間乾燥し、複合酸化物粉体を坦持したポリエチレンテレフタレートフィルムを得た。
【００８１】
得られたポリエチレンテレフタレートフィルム６００ｃｍ2を実施例３と同様の耐候性試験を行ったところ、着色は認められなかった。
【００８２】
また、得られた複合酸化物粒子坦持ポリエチレンテレフタレートフィルムを分光光度計（島津（株）製、ＵＶ−２４００ＰＣ）で透過率の測定を行った結果、３６０ｎｍの透過率が０％、５５０ｎｍの透過率が９９％であった。
【００８３】
実施例５：
実施例１で得られた複合酸化物２０質量部と、ステアリン酸亜鉛（日本油脂（株）製、ジンクステアレートＳ）２質量部と、低密度ポリエチレン（日本ポリオレフィン（株）製、ジェイレクスＪＨ６０７Ｃ）７８質量部とを二軸押出機（池貝鉄工（株）製、ＰＣＭ３０型）を用いて１７０℃（滞留時間約３分）で溶融混練し、ペレット化を行った。直径２〜３ｍｍφ、長さ３〜５ｍｍ、質量０．０１〜０．０２ｇ、円柱状で、複合酸化物含量２０％の低密度ポリエチレンのコンパウンド２０ｋｇ得た。
【００８４】
この低密度ポリエチレンコンパウンド２ｋｇと低密度ポリエチレン（日本ポリオレフィン（株）製、ジェイレクスＪＨ６０７Ｃ）１８ｋｇをＶ型ブレンダー（池本理化工業（株）製、ＲＫＩ−４０）で１０分間混合し、混合ペレットを作製した。
次に、得られた混合ペレットを２００ｍｍのＴダイを有する二軸混練押出機（ＫＺＷ１５−３０ＭＧ、（株）テクノベル製）でダイス温度２５０℃で８０μｍのフィルムを作製した。
【００８５】
得られた、低密度ポリエチレンフィルム６００ｃｍ2を実施例３と同様の耐候性試験を行ったところ、着色は認められなかった。
実施例４と同様にフィルムの透過率を測定した結果、３６０ｎｍの透過率が０％、５５０ｎｍの透過率が９０％であった。
【００８６】
実施例６：
定法により下記処方のファンデーションを製造した。複合酸化物粉として実施例１で得られた複合酸化物を使用した。
ファンデーションの処方
複合酸化物粉３０質量％
マイカ    １５質量％
タルク    １０質量％
酸化鉄（赤）１．５質量％
酸化鉄（黄）３．５質量％
グリセリン  １０質量％
精製水    ３０質量％
香料    適  量
このファンデーションは、透明感があり、良好な使用感であった。
【００８７】
比較例１：
金属亜鉛３．８ｋｇ／時と９００℃に加熱した窒素ガス２５Ｎｍ3／時とを亜鉛気化器に供給し、Ｚｎ原料ガスを得た。これを、Ｚｎ原料ガス加熱器で１０００℃まで加熱した。
一方、水蒸気３体積％、酸素９７体積％の組成を持つ酸化性ガス２５Ｎｍ3／時を加熱器で加熱した。加熱されたガスの温度は反応器への導入口において１０３０℃であった。
以上のＺｎ原料ガス、酸化性ガスを同軸二重ノズルにて反応器に導入した。流速はＺｎ原料ガスが１００ｍ／秒、酸化性ガス９０ｍ／秒であった。反応させた後、バッグフィルターにおいて粉体を捕集した。
【００８８】
得られた白色粉体を実施例１と同様に分析した。
その結果、この粉体は、比表面積３５ｍ2／ｇであり、図５の回折Ｘ線チャートに示すような結晶性酸化亜鉛の回折ピークを示す格子面（１００）、（００２）、（１０１）に相当する２θ＝３１．８°、３４．５°、３６．３°にピークを持つ粉体であった。加熱前後の比表面積比は１１％であった。全個数に占める等方性粒子の割合は３％であった。紫外線遮蔽能と可視光透過性の評価を図３に示した。
【００８９】
比較例２：
比較例１で得られた粉体を実施例３と同様の方法で、耐候性試験を行った結果、表面が白濁し、バインダーが劣化していることが観察された。
【００９０】
比較例３：
複合酸化物粉の替わりに市販の亜鉛華を用いて実施例６と同様にファンデーションを製造した。得られたファンデーションは透明感が無く、実施例６のファンデーションに比べざらついた使用感であった。
【００９１】
【発明の効果】
本発明の複合酸化物は、可視光透過性に優れ、同時に紫外線遮蔽能にも優れ、媒体に分散させやすい特長を持つので、特に、透明性・紫外線遮蔽を要求される組成物に好ましく用いることができる。また、本発明の複合酸化物は、表面活性が抑制されているので共存する有機組成物を分解することがなく、表面処理をせずにこれらの用途に用いることができる。
【００９２】
【図面の簡単な説明】
【図１】本発明の製造方法を実施する反応装置の一例を模式的に示す概略図である。
【図２】本発明の代表的な複合酸化物を測定した回折Ｘ線チャートである。
【図３】本発明の複合酸化物と従来の酸化亜鉛の紫外線遮蔽性、可視光透過率を示す図である。
【図４】本発明の複合酸化物の代表的な透過電子顕微鏡写真である。
【図５】従来の酸化亜鉛を測定した回折Ｘ線チャートである。
【符号の説明】
１  不活性ガス
２  金属亜鉛
３  亜鉛気化器
４  酸化性ガス
５  酸化性ガス加熱器
６  珪素含有組成物
７  反応器
８  冷却器
９  捕集器
１０  複合酸化物
１１  Ｚｎ原料ガス加熱器
【図１】
0004110833.tif 000002
【図２】
0004110833.tif 000003
【図３】
0004110833.tif 000004
【図４】
0004110833.tif 000005
【図５】
0004110833.tif 000006